(57)【要約】  コアポリマーと少なくとも１つの内側シェルポリマーと外側シェルポリマーを含む空隙を有するラテックス粒子を含むパーソナルケア組成物が提供され、これは、ＳＰＦの増強および不透明度を提供する。コアポリマーは、少なくとも１つのカルボン酸基を含有するモノエチレン性不飽和モノマーおよび非イオン性エチレン性不飽和モノマーから誘導される重合単位を含み、内側および外側シェルポリマーは、非イオン性エチレン性不飽和モノマー、ならびにアリルアクリレート、アリルメタクリレート、およびこれらの混合物からなる群から選択される脂肪族モノマーから誘導される重合単位を含む。【特許請求の範囲】
【請求項１】
パーソナルケア組成物であって、
（Ａ）空隙を有するラテックス粒子であって、
（ｉ）コアポリマーであって、（ａ）前記コアポリマーの総重量に基づいて、２０〜６０重量％の、少なくとも１つのカルボン酸基を含有するモノエチレン性不飽和モノマー、および（ｂ）前記コアポリマーの総重量に基づいて、４０〜８０重量％の非イオン性エチレン性不飽和モノマー、から誘導される重合単位を含む、コアポリマーと、
（ｉｉ）少なくとも１つの内側シェルポリマーであって、（ａ）前記内側シェルポリマー（複数可）の総重量に基づいて、９０〜９９．５重量％の非イオン性エチレン性不飽和モノマー、および（ｂ）前記内側シェルポリマー（複数可）の総重量に基づいて、０．５〜１０重量％の、アリルアクリレート、アリルメタクリレート、およびこれらの混合物からなる群から選択される脂肪族モノマー、から誘導される重合単位を含む、少なくとも１つの内側シェルポリマーと、
（ｉｉｉ）外側シェルポリマーであって、（ａ）前記外側シェルポリマーの総重量に基づいて、２０〜４５重量％の非イオン性エチレン性不飽和モノマー、および（ｂ）前記外側シェルポリマーの総重量に基づいて、５５〜９０重量％の、アリルアクリレート、アリルメタクリレート、およびこれらの混合物からなる群から選択される脂肪族モノマー、から誘導される重合単位を含む、外側シェルポリマーと、を含む、空隙を有するラテックス粒子と、
（Ｂ）少なくとも１つのＵＶ吸収剤と、を含み、
前記空隙を有するラテックス粒子が、前記組成物の総重量に基づいて、０．５〜２０重量％の量で存在し、前記空隙を有するラテックス粒子が、空隙を含み、かつ４００ｎｍ〜８００ｎｍの粒径を有し、前記空隙を有するラテックス粒子が、前記粒子の総重量に基づいて、１０重量％未満のスチレンを含む、パーソナルケア組成物。
【請求項２】
前記空隙を有するラテックス粒子が、実質的にスチレンを含まない、請求項１に記載のパーソナルケア組成物。
【請求項３】
前記脂肪族モノマーが、前記外側シェルポリマーの総重量に基づいて、５７．５〜８０重量％の量で、前記外側シェルポリマー中に存在する、請求項１に記載の組成物。
【請求項４】
前記少なくとも１つのシェルが、第１の内側シェルポリマーと第２の内側シェルポリマーとを含む、請求項１に記載の組成物。
【請求項５】
前記外側シェルポリマーの前記非イオン性エチレン性不飽和モノマーが、アクリロニトリル、（メタ）アクリルアミド、メチル（メタ）アクリレート、エチル（メタ）アクリレート、ｎ−ブチル（メタ）アクリレート、ｉ−ブチル（メタ）アクリレート、ｔ−ブチル（メタ）アクリレート、シクロ−ヘキシル（メタ）アクリレート、２−エチルヘキシル（メタ）アクリレート、ラウリル（メタ）アクリレート、オレイル（メタ）アクリレート、パルミチル（メタ）アクリレート、ステアリル（メタ）アクリレート、イソ−ボルニル（メタ）アクリレート、およびこれらの混合物からなる群から選択されるモノマーを含む、請求項１に記載のパーソナルケア組成物。
【請求項６】
前記コアポリマーの少なくとも１つのカルボン酸基を含有する前記モノエチレン性不飽和モノマーが、（メタ）アクリル酸、（メタ）アクリルオキシプロピオン酸、イタコン酸、アコニット酸、マレイン酸、無水マレイン酸、フマル酸、クロトン酸、シトラコン酸、無水マレイン酸、モノメチルマレエート、モノメチルフマレート、モノメチルイタコネート、およびこれらの混合物からなる群から選択されるモノマーを含み、
前記コアポリマーの前記非イオン性エチレン性不飽和モノマーが、エチレン、ビニルアセテート、塩化ビニル、塩化ビニリデンアクリロニトリル、（メタ）アクリルアミド、メチル（メタ）アクリレート、エチル（メタ）アクリレート、ｎ−ブチル（メタ）アクリレート、ｉ−ブチル（メタ）アクリレート、ｔ−ブチル（メタ）アクリレート、シクロ−ヘキシル（メタ）アクリレート、２−エチルヘキシル（メタ）アクリレート、ラウリル（メタ）アクリレート、オレイル（メタ）アクリレート、パルミチル（メタ）アクリレート、ステアリル（メタ）アクリレート、およびこれらの混合物からなる群から選択されるモノマーを含む、請求項１に記載の組成物。
【請求項７】
前記外側シェルポリマーが、０．１〜５重量％の、少なくとも１つのカルボン酸基を含有するモノエチレン性不飽和モノマーから誘導される重合単位をさらに含む、請求項１に記載のパーソナルケア組成物。
【請求項８】
前記外側シェルポリマーが、０．１〜５重量％の、少なくとも１つの「非カルボン」酸基を含有するモノエチレン性不飽和モノマーから誘導される重合単位をさらに含む、請求項１に記載のパーソナルケア組成物。
【請求項９】
ＵＶ損傷から皮膚を保護する方法であって、前記方法は、有効量のパーソナルケア組成物を皮膚に局所的に投与することを含み、前記パーソナルケア組成物は、
（Ａ）空隙を有するラテックス粒子であって、
（ｉ）コアポリマーであって、（ａ）前記コアポリマーの総重量に基づいて、２０〜６０重量％の、少なくとも１つのカルボン酸基を含有するモノエチレン性不飽和モノマー、および（ｂ）前記コアポリマーの総重量に基づいて、４０〜８０重量％の非イオン性エチレン性不飽和モノマー、から誘導される重合単位を含む、コアポリマーと、
（ｉｉ）少なくとも１つの内側シェルポリマーであって、（ａ）前記内側シェルポリマー（複数可）の総重量に基づいて、９０〜９９．５重量％の非イオン性エチレン性不飽和モノマー、および（ｂ）前記内側シェルポリマー（複数可）の総重量に基づいて、０．５〜１０重量％の、アリルアクリレート、アリルメタクリレート、およびこれらの混合物からなる群から選択される脂肪族モノマー、から誘導される重合単位を含む、少なくとも１つの内側シェルポリマーと、
（ｉｉｉ）外側シェルポリマーであって、（ａ）前記外側シェルポリマーの総重量に基づいて、２０〜４５重量％の非イオン性エチレン性不飽和モノマー、および（ｂ）前記外側シェルポリマーの総重量に基づいて、５５〜９０重量％の、アリルアクリレート、アリルメタクリレート、およびこれらの混合物からなる群から選択される脂肪族モノマー、から誘導される重合単位を含む、外側シェルポリマーと、を含む、空隙を有するラテックス粒子と、
（Ｂ）少なくとも１つのＵＶ吸収剤と、を含み、
前記空隙を有するラテックス粒子が、前記組成物の総重量に基づいて、０．５〜２０重量％の量で存在し、前記空隙を有するラテックス粒子が、空隙を含み、かつ４００ｎｍ〜８００ｎｍの粒径を有し、前記空隙を有するラテックス粒子が、前記粒子の総重量に基づいて、１０重量％未満のスチレンを含む、方法。
【請求項１０】
日焼け止め組成物のＳＰＦまたはＵＶ吸収を増強する方法であって、前記方法は、前記組成物の総重量に基づいて、０．５〜２０重量％の空隙を有するラテックス粒子を前記組成物に添加することを含み、前記空隙を有するラテックス粒子が、
（Ａ）空隙を有するラテックス粒子であって、
（ｉ）コアポリマーであって、（ａ）前記コアポリマーの総重量に基づいて、２０〜６０重量％の、少なくとも１つのカルボン酸基を含有するモノエチレン性不飽和モノマー、および（ｂ）前記コアポリマーの総重量に基づいて、４０〜８０重量％の非イオン性エチレン性不飽和モノマー、から誘導される重合単位を含む、コアポリマーと、
（ｉｉ）少なくとも１つの内側シェルポリマーであって、（ａ）前記内側シェルポリマー（複数可）の総重量に基づいて、９０〜９９．５重量％の非イオン性エチレン性不飽和モノマー、および（ｂ）前記内側シェルポリマー（複数可）の総重量に基づいて、０．５〜１０重量％の、アリルアクリレート、アリルメタクリレート、およびこれらの混合物からなる群から選択される脂肪族モノマー、から誘導される重合単位を含む、少なくとも１つの内側シェルポリマーと、
（ｉｉｉ）外側シェルポリマーであって、（ａ）前記外側シェルポリマーの総重量に基づいて、２０〜４５重量％の非イオン性エチレン性不飽和モノマー、および（ｂ）前記外側シェルポリマーの総重量に基づいて、５５〜９０重量％の、アリルアクリレート、アリルメタクリレート、およびこれらの混合物からなる群から選択される脂肪族モノマー、から誘導される重合単位を含む、外側シェルポリマーと、を含む、空隙を有するラテックス粒子と、
（Ｂ）少なくとも１つのＵＶ吸収剤と、を含み、
前記空隙を有するラテックス粒子が、前記組成物の総重量に基づいて、０．５〜２０重量％の量で存在し、前記空隙を有するラテックス粒子が、空隙を含み、かつ４００ｎｍ〜８００ｎｍの粒径を有し、前記空隙を有するラテックス粒子が、前記粒子の総重量に基づいて、１０重量％未満のスチレンを含む、方法。
【発明の詳細な説明】
【技術分野】
【０００１】
本発明は、概して、空隙を有するラテックス粒子と紫外線吸収剤とを含むパーソナルケア組成物に関する。
【背景技術】
【０００２】
パーソナルケア組成物は、多様な利益をユーザに提供する様々な添加剤を含む。日焼け止め組成物は、特に、皮膚を損傷する可能性がある紫外線（「ＵＶ」）放射線からの保護を提供する。紫外線は、ＵＶＡ（長波、すなわち３２０〜４００ｎｍの波長）およびＵＶＢ（短波、すなわち２９０〜３２０ｎｍの波長）に分類することができる。日焼け止め配合物の有効性は、日焼け止め指数（「ＳＰＦ」）によって測定される。ＵＶＡおよびＵＶＢの両方の形態の放射線は有害であるため、日焼け止め配合物は両方の種類の線からの保護を提供する。ＵＶ吸収剤には、二酸化チタンなどの物理的ブロッカー、ならびにパラ−アミノ安息香酸およびオクチルメトキシシンナメートなどの化学的吸収剤が含まれる。ある特定の組成物では、望ましくない審美的および毒物学的効果に起因してＵＶ吸収剤のレベルを低下させることが望ましい。
【０００３】
そのために、光散乱体および紫外線吸収剤を含むパーソナルケア組成物が開示されている。例えば、米国特許第５，６６３，２１３号は、空隙を有するラテックス粒子を組成物に組み込むことによって、少なくとも１つの紫外線吸収剤を含有する組成物の紫外線吸収を改善する方法を開示している。先行技術は、ＵＶ吸収剤と組み合わせて組成物のＳＰＦを増強するのに使用するためのそのような粒子を開示しているが、ＳＰＦ性能および不透明度を維持しながら、そのような粒子の外側シェル中のスチレンの量を減少させる改良された組成物が当技術分野で必要とされている。
【０００４】
結果として、そのような粒子の外側シェル中のスチレンの量を最低限に抑えながら、ＳＰＦ増強効果および不透明度を有する、ＵＶ吸収剤と粒子光散乱体、すなわち空隙を有するラテックス粒子とを含む新しいパーソナルケア組成物を開発する必要がある。
【発明の概要】
【０００５】
本発明の一態様は、パーソナルケア組成物を提供し、本パーソナルケア組成物は、（Ａ）空隙を有するラテックス粒子であって、（ｉ）コアポリマーであって、（ａ）コアポリマーの総重量に基づいて、２０〜６０重量％の、少なくとも１つのカルボン酸基を含有するモノエチレン性不飽和モノマー、および（ｂ）コアポリマーの総重量に基づいて、４０〜８０重量％の非イオン性エチレン性不飽和モノマー、から誘導される重合単位を含む、コアポリマーと、（ｉｉ）少なくとも１つの内側シェルポリマーであって、（ａ）内側シェルポリマー（複数可）の総重量に基づいて、９０〜９９．５重量％の非イオン性エチレン性不飽和モノマー、ならびに（ｂ）内側シェルポリマー（複数可）の総重量に基づいて、０．５〜１０重量％の、アリルアクリレート、アリルメタクリレート、およびこれらの混合物からなる群から選択される脂肪族モノマー、から誘導される重合単位を含む、少なくとも１つの内側シェルポリマーと、（ｉｉｉ）外側シェルポリマーであって、（ａ）外側シェルポリマーの総重量に基づいて、２０〜４５重量％の非イオン性エチレン性不飽和モノマー、ならびに（ｂ）外側シェルポリマーの総重量に基づいて、５５〜９０重量％の、アリルアクリレート、アリルメタクリレート、およびこれらの混合物からなる群から選択される脂肪族モノマー、から誘導される重合単位を含む、外側シェルポリマーと、を含む、空隙を有するラテックス粒子と、（Ｂ）少なくとも１つのＵＶ吸収剤と、を含み、空隙を有するラテックス粒子は、組成物の総重量に基づいて、０．５〜２０重量％の量で存在し、空隙を有するラテックス粒子は、空隙を含み、４００ｎｍ〜９００ｎｍの粒径を有し、空隙を有するラテックス粒子は、粒子の総重量に基づいて、１０重量％未満のスチレンを含有する。
【０００６】
本発明の別の態様は、有効量のパーソナルケア組成物を皮膚に局所的に投与することを含む、皮膚をＵＶ損傷から保護するための方法を提供し、本パーソナルケア組成物は、（Ａ）空隙を有するラテックス粒子であって、（ｉ）コアポリマーであって、（ａ）コアポリマーの総重量に基づいて、２０〜６０重量％の、少なくとも１つのカルボン酸基を含有するモノエチレン性不飽和モノマー、および（ｂ）コアポリマーの総重量に基づいて、４０〜８０重量％の非イオン性エチレン性不飽和モノマー、から誘導される重合単位を含む、コアポリマーと、（ｉｉ）少なくとも１つの内側シェルポリマーであって、（ａ）内側シェルポリマー（複数可）の総重量に基づいて、９０〜９９．５重量％の非イオン性エチレン性不飽和モノマー、ならびに（ｂ）内側シェルポリマー（複数可）の総重量に基づいて、０．５〜１０重量％の、アリルアクリレート、アリルメタクリレート、およびこれらの混合物からなる群から選択される脂肪族モノマー、から誘導される重合単位を含む、少なくとも１つの内側シェルポリマーと、（ｉｉｉ）外側シェルポリマーであって、（ａ）外側シェルポリマーの総重量に基づいて、２０〜４５重量％の非イオン性エチレン性不飽和モノマー、ならびに（ｂ）外側シェルポリマーの総重量に基づいて、５５〜９０重量％の、アリルアクリレート、アリルメタクリレート、およびこれらの混合物からなる群から選択される脂肪族モノマー、から誘導される重合単位を含む、外側シェルポリマーと、を含む、空隙を有するラテックス粒子と、（Ｂ）少なくとも１つのＵＶ吸収剤と、を含み、空隙を有するラテックス粒子は、組成物の総重量に基づいて、０．５〜２０重量％の量で存在し、空隙を有するラテックス粒子は、空隙を含み、４００ｎｍ〜９００ｎｍの粒径を有し、空隙を有するラテックス粒子は、粒子の総重量に基づいて、１０重量％未満のスチレンを含有する。
【０００７】
別の態様では、本発明は、日焼け止め組成物のＳＰＦまたはＵＶ吸収を増強するための方法を提供し、本日焼け止め組成物は、該組成物に、組成物の総重量に基づいて、０．５〜２０重量％の空隙を有するラテックス粒子を添加することを含み、空隙を有するラテックス粒子は、（Ａ）空隙を有するラテックス粒子であって、（ｉ）コアポリマーであって、（ａ）コアポリマーの総重量に基づいて、２０〜６０重量％の、少なくとも１つのカルボン酸基を含有するモノエチレン性不飽和モノマー、および（ｂ）コアポリマーの総重量に基づいて、４０〜８０重量％の非イオン性エチレン性不飽和モノマー、から誘導される重合単位を含む、コアポリマーと、（ｉｉ）少なくとも１つの内側シェルポリマーであって、（ａ）内側シェルポリマー（複数可）の総重量に基づいて、９０〜９９．５重量％の非イオン性エチレン性不飽和モノマー、ならびに（ｂ）内側シェルポリマー（複数可）の総重量に基づいて、０．５〜１０重量％の、アリルアクリレート、アリルメタクリレート、およびこれらの混合物からなる群から選択される脂肪族モノマー、から誘導される重合単位を含む、少なくとも１つの内側シェルポリマーと、（ｉｉｉ）外側シェルポリマーであって、（ａ）外側シェルポリマーの総重量に基づいて、２０〜４５重量％の非イオン性エチレン性不飽和モノマー、ならびに（ｂ）外側シェルポリマーの総重量に基づいて、５５〜９０重量％の、アリルアクリレート、アリルメタクリレート、およびこれらの混合物からなる群から選択される脂肪族モノマー、から誘導される重合単位を含む、外側シェルポリマーと、を含む、空隙を有するラテックス粒子と、（Ｂ）少なくとも１つのＵＶ吸収剤と、を含み、空隙を有するラテックス粒子は、組成物の総重量に基づいて、０．５〜２０重量％の量で存在し、空隙を有するラテックス粒子は、空隙を含み、４００ｎｍ〜９００ｎｍの粒径を有し、空隙を有するラテックス粒子は、粒子の総重量に基づいて、１０重量％未満のスチレンを含有する。
【発明を実施するための形態】
【０００８】
本発明者らはここで、驚くべきことに、コアポリマーと少なくとも１つの内側シェルポリマーと外側シェルポリマーとを含む空隙を有するラテックス粒子が、ＳＰＦの増強および不透明度を提供することを見出し、コアポリマーは、少なくとも１つのカルボン酸基を含有するモノエチレン性不飽和モノマーおよび非イオン性エチレン性不飽和モノマーから誘導される重合単位を含み、内側シェルおよび外側シェルポリマーは、非イオン性エチレン性不飽和モノマー、ならびにアリルアクリレート、アリルメタクリレート、およびこれらの混合物からなる群から選択される脂肪族モノマーから誘導される重合単位を含み、空隙を有するラテックス粒子は、粒子の総重量に基づいて、１０重量％未満のスチレンを含有する。
【０００９】
本発明において、「パーソナルケア」は、例えば、ローション、クリーム、ゲル、ゲルクリーム、血清、トナー、ワイプ、マスク、液体ファンデーション、メークアップ、着色モイスチャライザー、オイル、顔／ボディスプレー、局所用医薬品、および日焼け止め組成物を含む、皮膚への塗布時に放置する化粧品およびスキンケア組成物を指すことを意図する。「日焼け止め組成物」は、ＵＶ損傷から皮膚を保護する組成物を指す。「パーソナルケア」は、局所的に投与される（すなわち、摂取されない）組成物に関する。好ましくは、パーソナルケア組成物は化粧品として許容される。「化粧品として許容される」とは、パーソナルケア組成物において典型的に使用される成分を指し、パーソナルケア組成物中に典型的に見出される量で存在する場合に毒性である材料は、本発明の一部として考慮されないことを強調することを意図する。本発明の組成物は、例えば、従来の混合、溶解、造粒、乳化、カプセル化、封入または凍結乾燥法により、当技術分野において周知のプロセスによって製造することができる。
【００１０】
本明細書で使用される場合、「ポリマー」という用語は、同一であろうと異なる種類であろうと、モノマーを重合することによって調製されたポリマー化合物を指す。一般用語「ポリマー」は、用語「ホモポリマー」、「コポリマー」、および「ターポリマー」を含む。本明細書で使用される場合、用語「から誘導された重合単位」は、重合法に従って合成されたポリマー分子を指し、ポリマー生成物が重合反応の出発材料である構成モノマー「から誘導された重合単位」を含む。本明細書で使用される場合、「（メタ）アクリル」という用語は、アクリルまたはメタクリルを指す。本明細書で使用される場合、「（メタ）アクリレート」という用語は、アクリルまたはメタクリレートを指す。
【００１１】
本明細書で使用される場合、用語「ガラス転移温度」または「Ｔｇ」は、ガラス質ポリマーがポリマー鎖のセグメント運動を受ける温度またはそれ以上の温度を指す。ポリマーのガラス転移温度は、Ｆｏｘ方程式（Ｂｕｌｌｅｔｉｎ  ｏｆ  Ａｍｅｒｉｃａｎ  Ｐｈｙｓｉｃａｌ  Ｓｏｃｉｅｔｙ、１（３）１２３ページ（１９５６））によって次のように推定することができる：
１／Ｔｇ＝ｗ１／Ｔｇ（１）＋ｗ２／Ｔｇ（２）
コポリマーについては、ｗ１およびｗ２は２つのコモノマーの重量分率を指し、Ｔｇ（１）およびＴｇ（２）はモノマーから製造された２つの対応するホモポリマーのガラス転移温度を指す。３つ以上のモノマーを含むポリマーについては、追加の用語が加えられる（ｗｎ／Ｔｇ（ｎ））。ホモポリマーのガラス転移温度の適切な値を使用することによって、ポリマーのＴ（ｇ）を計算することもでき、これは、例えば、Ｊ．Ｂｒａｎｄｒｕｐ  ａｎｄ  Ｅ．Ｈ．Ｉｍｍｅｒｇｕｔ，Ｉｎｔｅｒｓｃｉｅｎｃｅ  Ｐｕｂｌｉｓｈｅｒｓによって編集された「Ｐｏｌｙｍｅｒ  Ｈａｎｄｂｏｏｋ」で見出すことができる。ポリマーのＴｇは、例えば、示差走査熱量測定（「ＤＳＣ」）を含む様々な技術によっても測定することができる。本明細書で報告されるＴｇの値は、ＤＳＣによって測定される。
【００１２】
本発明のパーソナルケア組成物は、空隙を有するラテックス粒子を含有する。本発明に有用な空隙を有するラテックス粒子は、コアポリマー、少なくとも１つの内側シェルポリマー、および外側シェルポリマーを含む、多段粒子を含む。コア重量対全ポリマー重量の比は、１：４（２５％コア）〜１：１００（１％コア）、好ましくは１：８（１２％コア）〜１：５０（２％コア）である。
【００１３】
コアポリマーは、少なくとも１つのカルボン酸基を含むモノエチレン性不飽和モノマーおよび非イオン性エチレン性不飽和モノマーから誘導された重合単位を含む。コアポリマーは、例えば、少なくとも１つのカルボン酸基を含むモノエチレン性不飽和モノマーのエマルジョン単独重合によって、または少なくとも１つのカルボン酸基を含む２つ以上のモノエチレン性不飽和モノマーの共重合によって得ることができる。ある特定の実施形態では、少なくとも１つのカルボン酸基を含むモノエチレン性不飽和モノマーは、１つ以上の非イオン性（すなわち、イオン化可能な基を有さない）エチレン性不飽和モノマーと共重合される。理論に束縛されることを望むものではないが、イオン化可能な酸基の存在は、塩基を含有する水性または気体状の媒体などの膨潤剤の作用によってコアを膨潤させ、酸性コアポリマーを部分的に中和し、水和による膨れを引き起こすと考えられる。
【００１４】
コアポリマーの少なくとも１つのカルボン酸基を含有する好適なモノエチレン性不飽和モノマーとしては、例えば、（メタ）アクリル酸、（メタ）アクリルオキシプロピオン酸、イタコン酸、アコニット酸、マレイン酸、無水マレイン酸、フマル酸、クロトン酸、シトラコン酸、無水マレイン酸、マレイン酸モノメチル、フマル酸モノメチル、イタコン酸モノメチル、ならびに対応する無水物、アミド、およびエステルなどの他の誘導体が挙げられる。ある特定の好ましい実施形態では、少なくとも１つのカルボン酸基を含むモノエチレン性不飽和モノマーは、アクリル酸およびメタクリル酸から選択される。ある特定の実施形態では、コアは、少なくとも１つのカルボン酸基を含有するモノエチレン性不飽和モノマーの重合単位を、コアポリマーの総重量に基づいて、２０〜６０重量％、好ましくは３０〜５０重量％、およびより好ましくは３５〜４５重量％の量で含む。
【００１５】
コアポリマーの好適な非イオン性エチレン性不飽和モノマーとしては、エチレン、ビニルアセテート、塩化ビニル、塩化ビニリデンアクリロニトリル、（メタ）アクリルアミド、メチル（メタ）アクリレート、エチル（メタ）アクリレート、ｎ−ブチル（メタ）アクリレート、ｉ−ブチル（メタ）アクリレート、ｔ−ブチル（メタ）アクリレート、シクロ−ヘキシル（メタ）アクリレート、２−エチルヘキシル（メタ）アクリレート、ラウリル（メタ）アクリレート、オレイル（メタ）アクリレート、パルミチル（メタ）アクリレート、およびステアリル（メタ）アクリレートが挙げられる。ある特定の好ましい実施形態では、非イオン性エチレン性不飽和モノマーは、メチルメタクリレートおよびブチルメタクリレートから選択される。ある特定の実施形態では、コアは、非イオン性エチレン性不飽和モノマーの重合単位を、コアポリマーの総重量に基づいて、４０〜８０重量％、好ましくは５０〜７０重量％、およびより好ましくは５５〜６５重量％の量で含む。
【００１６】
本発明での使用に好適な空隙を有するラテックス粒子はまた、総称して「シェルポリマー」と呼ばれる、少なくとも１つの内側シェルポリマーおよび外側シェルポリマーを含む。シェルポリマーは、非イオン性エチレン性不飽和モノマー、ならびにアリルアクリレート、アリルメタクリレート、およびこれらの混合物からなる群から選択される脂肪族モノマーから誘導される重合単位を含む。ある特定の実施形態では、空隙を有するラテックス粒子のシェル部分は、少なくとも２段階、より好ましくは少なくとも３段階で重合される。本明細書で使用される場合、「外側シェルポリマー」という用語は、空隙を有するラテックス粒子を調製するために使用される最終的に異なる重合段階の組成物を指す。外側シェルポリマーが多段階重合プロセスによって提供されるある特定の実施形態では、外側シェルポリマーは、空隙を有するラテックス粒子の全シェル部分の少なくとも２５重量％、好ましくは少なくとも３５重量％、およびより好ましくは少なくとも４５重量％を構成する。
【００１７】
ある特定の実施形態では、少なくとも１つの内側シェルポリマー（複数可）は、アリルアクリレート、アリルメタクリレート、およびこれらの混合物からなる群から選択される脂肪族モノマーの重合単位を、内側シェルポリマー（複数可）の総重量に基づいて、０．５〜１０重量％、好ましくは１〜８重量％、およびより好ましくは２〜６重量％の量で含む。ある特定の実施形態では、外側シェルポリマーは、アリルアクリレート、アリルメタクリレート、およびこれらの混合物からなる群から選択される脂肪族モノマーの重合単位を、外側シェルポリマーの総重量に基づいて、５５〜９０重量％、好ましくは５７．５〜８０重量％、およびより好ましくは６０〜７５重量％の量で含む。
【００１８】
シェルポリマーに好適な非イオン性エチレン性不飽和モノマーとしては、例えば、酢酸ビニル、アクリロニトリル、メタクリロニトリル、窒素含有環化合物不飽和モノマー、エチレンモノマー、および選択された（メタ）アクリル酸誘導体が挙げられる。好適な（メタ）アクリル酸誘導体としては、例えば、（Ｃ１−Ｃ２２）アルキル（メタ）アクリレート、置換（メタ）アクリレート、および置換（メタ）アクリルアミドモノマーが挙げられる。ある特定の好ましい実施形態では、（メタ）アクリル酸誘導体は、メチルアクリレート、メチルメタクリレート、エチルアクリレート、エチルメタクリレート、ブチルアクリレート、ブチルメタクリレート、イソブチルアクリレート、イソブチルメタクリレート、ヒドロキシエチルメタクリレート、ヒドロキシプロピルメタクリレート、ジメチルアミノエチルメタクリレート、ジメチルアミノプロピルメタクリルアミド、およびこれらの混合物から選択される。ある特定の好ましい実施形態では、非イオン性エチレン性不飽和モノマーは、アクリロニトリル、（メタ）アクリルアミド、メチル（メタ）アクリレート、エチル（メタ）アクリレート、ｎ−ブチル（メタ）アクリレート、ｉ−ブチル（メタ）アクリレート、ｔ−ブチル（メタ）アクリレート、シクロ−ヘキシル（メタ）アクリレート、２−エチルヘキシル（メタ）アクリレート、ラウリル（メタ）アクリレート、オレイル（メタ）アクリレート、パルミチル（メタ）アクリレート、ステアリル（メタ）アクリレート、およびイソ−ボルニル（メタ）アクリレートのうちの少なくとも１つを含む。ある特定の好ましい実施形態では、非イオン性エチレン性不飽和モノマーは、メチル（メタ）アクリレートを含む。
【００１９】
ある特定の実施形態では、少なくとも１つの内側シェルポリマーは、非イオン性エチレン性不飽和モノマーの重合単位を、内側シェルポリマー（複数可）の総重量に基づいて、９０〜９９．５重量％、好ましくは９２〜９８重量％、およびより好ましくは９４〜９６重量％の量で含む。ある特定の実施形態では、外側シェルポリマーは、非イオン性エチレン性不飽和モノマーの重合単位を、外側シェルポリマーの総重量に基づいて、２０〜４５重量％、好ましくは２２．５〜４２．５重量％、およびより好ましくは２５〜４０重量％の量で含む。
【００２０】
ある特定の実施形態では、シェルポリマーは、任意に、少なくとも１つのカルボン酸基を含むモノエチレン性不飽和モノマーのうちの少なくとも１つから誘導された重合単位を含む。シェルポリマー（複数可）についての少なくとも１つのカルボン酸基を含有する好適なモノエチレン性不飽和モノマーとしては、例えば、（メタ）アクリル酸、（メタ）アクリルオキシプロピオン酸、イタコン酸、アコニット酸、マレイン酸、フマル酸、クロトン酸、シトラコン酸、無水マレイン酸、マレイン酸モノメチル、フマル酸モノメチル、およびイタコン酸モノメチル、ならびに対応する無水物、アミドおよびエステルなどの他の誘導体が挙げられる。ある特定の好ましい実施形態では、少なくとも１つのカルボン酸基を含むモノエチレン性不飽和モノマーは、アクリル酸およびメタクリル酸から選択される。ある特定の実施形態では、シェルポリマーは、少なくとも１つのカルボン酸基を含有するモノエチレン性不飽和モノマーの重合単位を、シェルポリマーの総重量に基づいて、０．１〜１０重量％、好ましくは０．３〜７．５重量％、およびより好ましくは０．５〜５重量％の量で含む。
【００２１】
ある特定の実施形態では、外側シェルポリマーは、任意に、少なくとも１つの「非カルボン」酸基を含むモノエチレン性不飽和モノマーのうちの少なくとも１つから誘導された重合単位を含む。外側シェルポリマーについての少なくとも１つの「非カルボン」酸基を含有する好適なモノエチレン性不飽和モノマーとしては、例えば、アリルスルホン酸、アリルホスホン酸、アリルオキシベンゼンスルホン酸、２−アクリルアミド−２−メチルプロパンスルホン酸（このモノマーについてａｃｒｙｏｎｙｍ「ＡＭＰＳ」はＬｕｂｒｉｚｏｌ  Ｃｏｒｐｏｒａｔｉｏｎ（Ｗｉｃｋｌｉｆｆｅ，Ｏｈｉｏ，ＵＳＡ）の商標である）、２−ヒドロキシ−３−（２−プロペニルオキシ）プロパンスルホン酸、２−メチル−２−プロペン−１−スルホン酸、２−メタクリルアミド−２−メチル−１−プロパンスルホン酸、３−メタクリルアミド−２−ヒドロキシ−１−プロパンスルホン酸、３−スルホプロピルアクリレート、３−スルホプロピルメタクリレート、イソプロペニルホスホン酸、ビニルホスホン酸、ホスホエチルメタクリレート、スチレンスルホン酸、ビニルスルホン酸、ならびにそのアルカリ金属およびアンモニウム塩が挙げられる。ある特定の好ましい実施形態では、少なくとも１つの「非カルボン」酸基を含有するモノエチレン性不飽和モノマーは、２−アクリルアミド−２−メチルプロパンスルホン酸、およびスチレンスルホン酸ナトリウムから選択される。ある特定の実施形態では、外側シェルポリマーは、少なくとも１つの「非カルボン」酸基を含有するモノエチレン性不飽和モノマーの重合単位を、外側シェルポリマーの総重量に基づいて、０．１〜１０重量％、好ましくは０．５〜７．５重量％、およびより好ましくは１〜５重量％の量で含む。
【００２２】
ある特定の実施形態では、本発明における使用に好適な空隙を有するラテックス粒子は、１０重量％未満のスチレン、好ましくは５重量％未満のスチレン、およびより好ましくは２．５重量％未満のスチレンを含有する。ある特定の実施形態では、本発明における使用に好適な空隙を有するラテックス粒子は、スチレンを実質的に含まない。本明細書で使用されるとき、「スチレンを実質的に含まない」とは、０．００１重量％未満、好ましくは０．０００１重量％未満、およびより好ましくは１ｐｐｍ未満のスチレンを意味する。
【００２３】
本発明における使用に好適なラテックス粒子のシェルポリマーは、ラテックス粒子内の空隙を支持するのに十分に高いＴｇ値を有する。ある特定の実施形態では、少なくとも１つのシェルのＴｇ値は、５０℃より高く、好ましくは６０℃より高く、およびより好ましくは７０℃より高い。
【００２４】
ある特定の実施形態では、コアポリマーおよびシェルポリマーは、単一の重合工程で製造される。ある特定の実施形態では、コアポリマーおよびシェルポリマーは、一連の重合工程で製造される。本発明のパーソナルケア組成物中に含まれる空隙を有するラテックス粒子を調製するのに好適な重合技術には、例えば連続エマルジョン重合が含まれる。ある特定の実施形態では、空隙を有するラテックス粒子のシェルポリマーのエマルジョン重合において使用されるモノマーは、１つ以上の非イオン性エチレン性不飽和モノマーを含む。水性エマルジョン重合プロセスは、典型的には、水性反応媒体中に少なくとも１つのモノマーおよび種々の合成アジュバント、例えばフリーラジカル源、緩衝剤、および還元剤を含む水性反応混合物中で行われる。ある特定の実施形態では、分子量を制限するために連鎖移動剤を使用することができる。水性反応媒体は、水性反応混合物の連続流体相であり、水性反応媒体の重量に基づいて、５０重量％を超える水、および場合により１つ以上の水混和性溶媒を含有する。好適な水混和性溶媒としては、例えば、メタノール、エタノール、プロパノール、アセトン、エチレングリコールエチルエーテル、プロピレングリコールプロピルエーテル、およびジアセトンアルコールが挙げられる。
【００２５】
特定の実施形態では、ラテックス粒子の空隙は、コアを１つ以上の揮発性成分を含有する膨潤剤で膨潤させることによって調製される。膨潤剤は、シェルを透過してコアを膨潤させる。次いで、ラテックス粒子を乾燥させることによって膨潤剤の揮発性成分を除去し、ラテックス粒子内に空隙を形成させることができる。ある特定の実施形態では、膨潤剤は水性塩基である。コアを膨潤させるために有用な適切な水性塩基としては、例えば、アンモニア、水酸化アンモニウム、水酸化ナトリウムなどのアルカリ金属水酸化物、またはトリメチルアミンまたはトリエチルアミンなどの揮発性アミンが挙げられる。ある特定の実施形態では、空隙を有するラテックス粒子は、コア中に存在する膨潤剤と共に組成物に添加される。ラテックス粒子をコアに存在する膨潤剤と共に組成物に添加すると、膨潤剤の揮発性成分は組成物の乾燥時に除去されることになる。ある特定の他の実施形態において、空隙を有するラテックス粒子は、膨潤剤の揮発性成分を除去した後に組成物に添加される。
【００２６】
特定の実施形態では、空隙を有するラテックス粒子は、１％〜７０％、好ましくは５％〜５０％、より好ましくは１０％〜４０％、およびさらにより好ましくは２５％〜３５％の空隙率を有する空隙を含有する。空隙率は、ラテックス粒子が、遠心分離機中の希薄分散液から圧縮された後のラテックス粒子が占める体積を、同じ組成の非空隙を有する粒子の体積と比較することによって決定される。ある特定の実施形態では、空隙を有するラテックス粒子は、Ｂｒｏｏｋｈａｖｅｎ  ＢＩ−９０によって測定して、４００ｎｍ〜９００ｎｍ、好ましくは４５０ｎｍ〜８００ｎｍ、より好ましくは５００ｎｍ〜７００ｎｍ、およびさらにより好ましくは５５０ｎｍ〜６５０ｎｍの粒径を有する。
【００２７】
当業者であれば、本明細書に記載された利点を提供するために（例えば、皮膚への適用時により好ましい匂いプロファイルを提供しながら、ＵＶ吸収を維持する）、適用分野に関する一般的な知識、ならびに必要な場合には日常的な実験の組み合わせを介して、特定の組成物中に使用すべき空隙を有するラテックス粒子の有効量を容易に決定することができる。非限定的な例として、本発明の組成物中の空隙を有するラテックス粒子の量は、組成物の総重量に基づいて、０．５〜２０固形分重量％、好ましくは１〜１０固形分重量％、より好ましくは１〜５固形分重量％の範囲であり得る。
【００２８】
本発明のパーソナルケア組成物はまた、少なくとも１つのＵＶ吸収剤も含む。好適なＵＶ吸収剤としては、例えば、オキシベンゾン、ジオキシベンゾン、スルイソベンゾン、メチルアントラニレート、パラ−アミノ安息香酸、アミルパラジメチルアミノ安息香酸、オクチルパラ−ジメチルアミノベンゾエート、エチル４−ビス（ヒドロキシプロピル）パラ−アミノベンゾエート、ポリエチレングリコール（ＰＥＧ−２５）パラ−アミノベンゾエート、エチル４−ビス（ヒドロキシプロピル）アミノベンゾエート、ジエタノールアミンパラ−メトキシシンナメート、２−エトキシエチルパラ−メトキシシンナメート、エチルヘキシルパラメトキシシンナメート、オクチルパラ−メトキシシンナメート、イソアミルパラ−メトキシシンナメート、２−エチルヘキシル−２−シアノ−３，３−ジフェニルアクリレート、２−エチルヘキシルサリチレート、ホモメンチルサリチレート、グリセリルアミノベンゾエート、トリエタノールアミンサリチレート、ジガロイルトリオレエート、ラウソンとジヒドロキシアセトン、２−フェニルベンズイミダゾール−５−スルホン酸、４−メチルベンジリジンカンファー、アボベンゾン、二酸化チタン、および酸化亜鉛が挙げられる。あるいは、トリアジン、ベンゾトリアゾール、ビニル基含有アミド、桂皮酸アミドおよびスルホン化ベンズイミダゾールなどのＵＶ吸収剤も用いることができる。ある特定の実施形態では、パーソナルケア組成物は、ＵＶ吸収剤を、組成物の総重量に基づいて、０．１〜５０重量％、好ましくは５〜４０重量％、およびより好ましくは１０〜３０重量％の量で含む。
【００２９】
本発明の組成物はまた、皮膚科学的に許容される担体を含む。そのような物質は、典型的には、皮膚に有意な刺激を引き起こさず、組成物中の活性薬剤（複数可）の活性および特性を無効にしない担体または希釈剤として特徴付けられる。本発明において有用な皮膚科学的に許容される担体の例としては、脱イオン水または蒸留水などの水、水中油型または油中水型エマルジョンなどのエマルジョン、エタノール、イソプロパノールなどのようなアルコール、プロピレングリコール、グリセリンなどのようなグリコール、クリーム、水溶液、油、軟膏、ペースト、ゲル、ローション、ミルク、フォーム、懸濁液、散剤、またはこれらの混合物が挙げられるが、これらに限定されない。いくつかの実施形態では、組成物は、組成物の総重量に基づいて、約９９．９９〜約５０重量％の皮膚科学的に許容される担体を含有する。
【００３０】
本発明のパーソナルケア組成物はまた、例えば、増粘剤、追加の皮膚軟化剤、乳化剤、湿潤剤、界面活性剤、懸濁剤、皮膜形成剤、低級モノアルコールポリオール、高沸点溶剤、推進剤、鉱油、シリコン感触調整剤、またはこれらの混合物も含んでもよい。このような成分によって提供される所望の特性を達成するのに有効な任意の成分の量は、当業者によって容易に決定され得る。
【００３１】
研磨剤、吸収剤、芳香剤などの美的成分、顔料、着色料／着色剤、精油、皮膚感知剤、収斂剤（例えば、クローブ油、メントール、樟脳、ユーカリ油、オイゲノール、乳酸メンチル、ウィッチヘーゼル留出物）、防腐剤、固結防止剤、発泡剤、消泡剤、抗菌剤（例えば、ヨードプロピニルブチルカーバメート）、酸化防止剤、結合剤、生物学的添加剤、緩衝剤、増量剤、キレート剤、化学添加剤、着色剤、化粧品収斂剤、化粧品殺生剤、変性剤、薬物収斂剤、外部鎮痛剤、フィルム形成剤または材料、例えば組成物のフィルム形成特性および持続性を助けるためのポリマー（例えば、エイコセンとビニルピロリドンとのコポリマー）、不透明化剤、ｐＨ調節剤、噴射剤、還元剤、金属イオン封鎖剤、皮膚漂白剤および明色化剤（例えば、ヒドロキノン、コジック酸、アスコルビ酸、アスコルビン酸リン酸マグネシウム、アスコルビン酸グルコサミン）、皮膚コンディショニング剤（例えば、多種のおよび閉鎖性の保湿剤）、皮膚鎮静剤および／または治癒剤（例えば、パンテノールおよび誘導体（例えば、エチルパンテノール）、アロエベラ、パントテン酸およびその誘導体、アラントイン、ビサボロール、およびグリチルリチン酸ジカリウム）、皮膚治療剤、ならびにビタミン（例えば、ビタミンＣ）およびその誘導体などであるが、これらに限定されない他の添加剤が、本発明の組成物中に含まれてもよい。このような成分によって提供される所望の特性を達成するのに有効な任意成分の量は、当業者によって容易に決定され得る。
【００３２】
上記のように、本発明のスキンケア組成物は、ＳＰＦおよびＵＶ吸収ブースターとして非常に有効である。したがって、本発明のスキンケア組成物は、例えば、ＵＶ損傷からの保護、皮膚の湿潤化、乾燥皮膚の予防および治療、敏感肌の保護、皮膚の色調および質感の改善、マスキングの不完全性、及び経表皮水分喪失の阻害を含む、皮膚の治療及び保護に有用である。したがって、一態様において、本発明は、パーソナルケア組成物が、（ａ）組成物の重量に基づいて、０．１〜５０重量％の無機金属酸化物粒子と、（ｂ）組成物の重量に基づいて０．５〜５０重量％のＵＶ吸収剤と、を含む組成物を、皮膚に局所的に投与することを含む、皮膚をＵＶ損傷から保護する方法において使用することができることを実現する。本組成物は、ＵＶ吸収剤および本明細書に記載の空隙を有するラテックス粒子を含有する日焼け止め組成物のＳＰＦまたはＵＶ吸収を増強する方法に使用することもできる。
【００３３】
本発明の方法の実施において、スキンケア組成物は、一般に、組成物を皮膚に塗布するかまたは広げることによって、局所的に投与される。当業者は、組成物を適用すべき頻度を容易に決定することができる。頻度は、例えば、個人が所与の日に遭遇する可能性のあるＵＶ光への暴露のレベルおよび／またはＵＶ光に対する個人の敏感度に依存し得る。非限定的な例として、１日に少なくとも１回の頻度での投与が望ましい場合がある。
【００３４】
ここで、本発明のいくつかの実施形態を、以下の実施例に詳細に説明する。
【実施例１】
【００３５】
例示および比較のコポリマー粒子の調製
本発明による例示の空隙を有するラテックス粒子および比較の粒子は、コアポリマー、第１の内側シェルポリマー、第２の内側シェルポリマー、および第３の外側シェルポリマーを、それぞれ、粒子の総重量の４．７重量％、２２．１重量％、２６．８重量％、および４６．４重量％の量で含有する。例示および比較の粒子はすべて、表１に列挙するように、コアおよび第１の内側シェルの同一のモノマー組成を含有する。
【００３６】
【表１】
2020505332.tif 000002
【００３７】
例示および比較の粒子の第２の内側シェルおよび外側シェルの組成は、表２に記載のモノマー組成を含有する。
【００３８】
【表２】
2020505332.tif 000003
【００３９】
例示の空隙を有するラテックス粒子Ｐ−Ｅ９については、７９６．９グラム（ｇ）の脱イオン水を、オーバーヘッドスターラー、熱電対、加熱マントル、アダプタの入口、水凝縮器、および窒素入口を取り付けたクライゼンヘッドを備えた３リットルの４口丸底フラスコに添加し、窒素下で８４℃に加熱した。加熱された水に、１５．５ｇの脱イオン水中０．３０ｇの酢酸、１．７０ｇの過硫酸ナトリウムを添加し、続いておよそ１８５〜２０５ｎｍの平均粒子直径を有する、３１％固形分のポリ（ＭＭＡ／ＭＡＡ／／６０／４０）アクリルシード（コア）ポリマーの６９．１ｇの水性分散液を添加した。この８２℃で加熱された混合物に７０ｇの脱イオン水、２．１ｇの２３％ドデシルベンゼンスルホン酸ナトリウム（ＳＤＢＳ）水溶液、９１．６ｇのＭＭＡ、８．９ｇのＢＭＡ、および３．１ｇのＭＡＡを含有するモノマーエマルジョンを９０分かけて計量投入し、続いて脱イオン水でリンスして入れた。次に、３２．８ｇの脱イオン水中０．６５ｇの過硫酸ナトリウムの溶液を９０分かけて添加し、反応温度を９０℃に上げ、同時に７０ｇの脱イオン水、１．９ｇの２３％ＳＤＢＳの水溶液、１１８．６ｇのＭＭＡ、０．９ｇのＡＬＭＡ、および０．７０ｇのアマニ油脂肪酸を含む、第２のモノマーエマルジョンを３０分かけて添加した。第２のモノマーエマルジョン添加完了時に、２３ｇの水中の９．６ｇの２８％水性水酸化アンモニウムを添加し、１０分間保持した。９１℃の反応混合物に６０分かけて、６７．２ｇの脱イオン水、４．７ｇの２３％ＳＤＢＳ水溶液、１６５．７ｇのＡＬＭＡ、４９．７ｇのＭＭＡ、および６．１ｇのスチレンスルホン酸ナトリウムを含有する、第３のモノマーエマルジョンを添加し、続いて脱イオン水でリンスした。反応器内容物を９１℃に３０分間維持し、０．１０ｇのＦｅＳＯ４．７Ｈ２Ｏおよび０．１０ｇのベルセンを含有する５．８ｇの水溶液を添加し、続いて１９．０ｇの脱イオン水中の３．３ｇのｔ−ブチルヒドロペルオキシド（７０％）および１９．０ｇの脱イオン水中の１．７ｇのイソアスコルビン酸を、９１℃に維持した反応器に６０分かけて同時に添加した。ラテックスを室温に冷却し、次いで濾過した。すべての他の例示および比較の粒子を、表２に示したモノマーの量の適切な変更で、実質的に上述したように調製した。
【００４０】
すべての他の例示および比較の粒子を、表２に示したモノマーの量の適切な変更で、実質的に上述したように調製した。
【実施例２】
【００４１】
例示および比較のラテックス粒子の特性化
表３に示すように、実施例１で調製した空隙を有するラテックス粒子を、粒径および空隙率パーセントを評価した。
【００４２】
【表３】
2020505332.tif 000004
【００４３】
粒径は、ブルックヘブンＢＩ−９０を用いて測定した。ラテックス粒子の空隙率パーセントは、各試料をプロピレングリコールで１０重量％分散液を作成し、これを混合して、ガロン比重量のカップに注ぎ、これに栓をして秤量することによって測定した。１０％水ブランクも測定し、重量の差を用いて試料の密度を計算し、そこから空隙率を決定した。
【実施例３】
【００４４】
例示の日焼け止め配合物の調製
本発明による例示の日焼け止め配合物は、表４に列挙した成分を含有する。
【００４５】
【表４】
2020505332.tif 000005
【００４６】
例示の日焼け止め配合物を、Ａ相成分を混合し、７５℃に加熱することによって調製した。別の容器中でＢ相の成分を一緒に混合し、７５℃に加熱した。十分に撹拌しながらＢ相をＡ相に混合した。完全に混合した後、Ｃ相をＡ／Ｂ混合物に添加し、次いで撹拌を維持しながら混合物を４０℃に冷却した。混合物が４０℃以下である場合、Ｄ相（ラテックス粒子）を、エマルジョン重合によって調製された分散液として添加した。アクリレートコポリマー（ＡＣＵＬＹＮ  ３３として）を組成物に添加して、増粘させて、グリセリンを湿潤剤として添加し、ＥＤＴＡ四ナトリウム（エチレンジアミン四酢酸）をミネラルイオン制御のために添加し、オクチルメトキシシンナメートおよびベンゾフェノン−３（それぞれＥｓｃａｌｏｌ  ５５７およびＥｓｃａｌｏｌ  ５６７として）を紫外線吸収剤として添加し、（Ｃ１２−Ｃ１５）アルキルラクテート（Ｃｅｒａｐｈｙｌ  ４１として）を皮膚軟化剤および賦形剤として添加し、アクリレートコポリマー（Ｅｐｉｔｅｘ  ６６として）を防水剤およびフィルム形成剤として添加し、シクロメチコーン（Ｄｏｗ  Ｃｏｒｎｉｎｇ  ３４５流体として）皮膚軟化剤及び賦形剤として添加し、ステアリン酸を乳化剤として添加し、トリエタノールアミンを、ステアリン酸共重合体とアクリレートコポリマーの両方の中和剤として添加した。
【実施例４】
【００４７】
比較の日焼け止め配合物の調製
本発明による比較の日焼け止め配合物は、表５に列挙した成分を含有する。
【００４８】
【表５】
2020505332.tif 000006
【００４９】
比較の日焼け止め配合物を、実質的に実施例３に記載したように調製した。
【実施例５】
【００５０】
例示および比較の日焼け止め配合物のＳＰＦ増強熱老化試験
実施例３および４で調製した例示および比較の日焼け止め配合物を、試験配合物の日焼け止め指数（ＳＰＦ）を測定することにより、熱老化後の紫外線を吸収する能力を保持する能力について評価した。ＳＰＦをＬａｂＳｐｈｅｒｅｓ（Ｎｏｒｔｈ  Ｓｕｔｔｏｎ，ＮＨ，ＵＳＡ）から供給された積分球とＳＰＦオペレーティングソフトウェアでＵＶ−２０００Ｓを用いて測定した。ＵＶ−２０００Ｓは、紫外線の波長にわたって試料のＵＶ吸光度（各試料について２９０〜４００ｎｍ）を測定し、このＵＶ吸収スペクトルに基づいてＳＰＦ値を算出する。ＳＰＦを測定するための以下の手順を使用した。
【００５１】
調製された組成物を、ワイヤーラウンドロッドを用いて、５ｃｍ×５ｃｍのＰＭＭＡ板上に、７ミリグラムの高さで塗布した。ＳＰＦ値を、配合した試料の４５℃での２週間の貯蔵後、及び４５℃で４週間の貯蔵後に、最初に測定した。「対照」も同様に測定し、同様な方法で保存した。ＳＰＦ増強率（ＳＢＦ）値を、以下のように計算した。
【００５２】
【数１】
2020505332.tif 000007
【００５３】
式中、ＳＰＦは、所与の時間（すなわち、２週目または４週目）かつ所与の貯蔵温度（４５℃）で測定された「試料」および「対照」の値である。
【００５４】
本明細書に記載される加速老化試験は、周囲温度で貯蔵された市販の配合物（本発明のラテックス粒子を含有する）の予想貯蔵寿命に近似すると考えられる。例えば、４５℃で約２週間は、３ヶ月後の貯蔵寿命の推定値であり、４５℃で４週間は、６ヶ月後の貯蔵寿命の推定値である。
【００５５】
空隙を有するラテックス粒子のある特定の期間の熱老化後のＳＰＦ増強比（ＳＢＲ）は、以下のように計算される。
【００５６】
【数２】
2020505332.tif 000008
【００５７】
式中、ＳＢＲは、Ｓ−Ｃ１と比較した空隙を有するラテックス粒子のＳＰＦ増強効果の尺度である。ＳＢＲ≧１．１を有する試料は、そのような試料が比較例Ｓ−Ｃ１より性能が優れていることを意味し、ＳＢＲ≦０．９を有する試料は、そのような試料が比較例Ｓ−Ｃ１より性能が劣っていることを示し、０．９〜１．１のＳＢＲを有する試料は、そのような試料が比較例Ｓ−Ｃ１と同等の性能であることを示す。熱老化時間と共に増強比が減少することは、空隙を有するラテックス粒子の熱安定性が低いことを示している。ＳＢＲ試験の結果を表６に示す。
【００５８】
【表６】
2020505332.tif 000009
【００５９】
これらの結果は、本発明に従って調製された例示の日焼け止め配合物が、比較の日焼け止め配合物より優れているとは言わないまでも、熱老化後に同等のＳＰＦ増強保持力を提供することを実証している。
【実施例６】
【００６０】
例示および比較の日焼け止め配合物のＳＰＦ不透明度試験
実施例３および実施例４で調製した例示および比較の日焼け止め配合物を不透明度について評価した。不透明度は、シェードモードで４５°／０°の幾何の反射率計（ＮＯＶＯ  Ｓｈａｄｅ  ＤＵＯ）を使用して測定した。日焼け止め配合物を、白色領域および黒色領域にわたって３マイルのＢＹＫ湿式フィルム鳥型フィルムアプリケータを使用して、ＬｅｎａｔｅのＦｏｒｍ  ５Ｃ不透明度チャート上に流した。測定前に、フィルムを室温で一晩乾燥させた。白色領域上のフィルムの５箇所で反射率を測定し、これら５つの値に基づいて平均反射率を計算した。チャートの黒色領域上のフィルムについても同種の測定を行い、平均反射率を計算した。黒色領域と白色領域の反射率の比を、２つの平均値の比をとることによって計算した。この比は、日焼け止め配合物中の中空球の白色化効果の尺度である。数値が小さいほど、配合物に関する不透明度が低くなる。不透明度測定の結果を表７に示す。
【００６１】
【表７】
2020505332.tif 000010
【００６２】
白色化（不透明度）試験の結果は、本発明に従って調製された例示の日焼け止め配合物が、比較の日焼け止め配合物よりも低い白色化効果を提供することを実証している。
【国際調査報告】
2020505332.tif 000011
2020505332.tif 000012
2020505332.tif 000013